【手続補正書】
【提出日】令和1年8月13日(2019.8.13)
【手続補正１】
【補正対象書類名】明細書
【補正対象項目名】００８４
【補正方法】変更
【補正の内容】
【００８４】
本発明の範囲及び趣旨を逸脱することなく、本発明に対する様々な修正及び改変が当業者には明らかとなるであろう。本発明は、本明細書に記載された例示的な実施形態及び実施例によって不当に限定されることを意図するものではなく、そのような実施例及び実施形態は、例としてのみ提示されており、本発明の範囲は、本明細書で以下の通り記載される特許請求の範囲によってのみ限定されることが意図されている点を理解されたい。以下、本発明の実施形態の一例を記載する。
［１］
樹脂系及び有機修飾ナノ粘土を含む、バリア接着剤組成物であって、前記樹脂系が、
（ａ）約３００，０００〜約５００，０００ｇ／ｍｏｌの粘度平均分子量を有する第１のポリイソブチレン樹脂と、
（ｂ）約７００，０００〜約９００，０００ｇ／ｍｏｌの粘度平均分子量を有する第２のポリイソブチレン樹脂と、
（ｃ）粘着付与剤と、を含む、バリア接着剤組成物。
［２］
前記樹脂系が、前記樹脂系の総重量に対して、約１５〜約３５重量％の前記第１のポリイソブチレン樹脂を含む、［１］に記載のバリア接着剤組成物。
［３］
前記樹脂系が、前記樹脂系の総重量に対して、約４０〜約６０重量％の前記第２のポリイソブチレン樹脂を含む、［１］又は［２］に記載のバリア接着剤組成物。
［４］
前記樹脂系が、前記樹脂系の総重量に対して、約１５〜約３５重量％の前記粘着付与剤を含む、［１］〜［３］のいずれかに記載のバリア接着剤組成物。
［５］
前記樹脂系及び前記ナノ粘土の総重量に対して、約２〜約１５重量％の前記ナノ粘土を含む、［１］〜［４］のいずれかに記載のバリア接着剤組成物。
［６］
前記粘着付与剤が、水素化石油樹脂である、［１］〜［５］のいずれかに記載のバリア接着剤組成物。
［７］
溶媒を更に含む、［１］〜［６］のいずれかに記載のバリア接着剤組成物。
［８］
前記バリア接着剤組成物の総重量に対して、約７０〜約９０重量％の溶媒を含む、［７］に記載のバリア接着剤組成物。
［９］
前記溶媒が、ヘプタン、トルエン、又はこれらの組み合わせを含む、［７］又は［８］に記載のバリア接着剤組成物。
［１０］
前記溶媒が、ヘプタンを含む、［８］に記載のバリア接着剤組成物。
［１１］
前記ナノ粘土が、ベントナイト粘土又はモンモリロナイトナノ粘土である、［１］〜［１０］のいずれかに記載のバリア接着剤組成物。
［１２］
前記ナノ粘土が、前記ナノ粘土の最長寸法において約１００〜約１０００ｎｍである、［１］〜［１１］のいずれかに記載のバリア接着剤組成物。
［１３］
前記ナノ粘土が、四級アンモニウムイオンで修飾されている、［１］〜［１２］のいずれかに記載のバリア接着剤組成物。
［１４］
約９０％以上の光透過率を有する、［１］〜［１３］のいずれかに記載のバリア接着剤組成物。
［１５］
約３％以下のヘイズを有する、［１］〜［１４］のいずれかに記載のバリア接着剤組成物。
［１６］
樹脂系、有機修飾ナノ粘土、及び溶媒を含む、バリア接着剤組成物であって、前記樹脂系が、全て前記樹脂系の総重量に対して、
（ａ）約１５〜約３５重量％の、約３００，０００〜約５００，０００ｇ／ｍｏｌの粘度平均分子量を有する第１のポリイソブチレン樹脂と、
（ｂ）約４０〜約６０重量％の、約７００，０００〜約９００，０００ｇ／ｍｏｌの粘度平均分子量を有する第２のポリイソブチレン樹脂と、
（ｃ）約１５〜約３５重量％の、粘着付与剤と、を含む、バリア接着剤組成物。
［１７］
前記樹脂系及び前記ナノ粘土の総重量に対して、約２〜約１５重量％の前記ナノ粘土を含む、［１６］に記載のバリア接着剤組成物。
［１８］
ガスバリアフィルム上に配設されている［１］〜［１７］のいずれかに記載のバリア接着剤組成物の層を備える、接着性バリアフィルム。
［１９］
前記ガスバリアフィルムが、２３℃及び９０％ＲＨで約０．００５ｃｃ／ｍ２／日未満の酸素透過率、並びに、２３℃及び９０％ＲＨで約０．００５ｇ／ｍ２／日未満の水蒸気透過率を有する、超バリアフィルムである、［１８］に記載の接着性バリアフィルム。
［２０］
前記超バリアフィルムが、ポリマー層の間に配設されている無機可視光透過層を備える、多層フィルムである、［１９］に記載の接着性バリアフィルム。
［２１］
前記超バリアフィルムが、箔である、［１９］に記載の接着性バリアフィルム。
［２２］
前記バリア接着剤組成物の前記層の反対側で前記ガスバリアフィルム上に配設されている、基材を更に備える、［１８］〜［２１］のいずれかに記載の接着性バリアフィルム。
［２３］
前記基材が、ポリエチレンテレフタレートを含む、［２２］に記載の接着性バリアフィルム。
［２４］
前記ガスバリアフィルムの反対側で前記バリア接着剤の前記層上に配設されている、剥離層を更に備える、［１８］〜［２３］のいずれかに記載の接着性バリアフィルム。
［２５］
複数の剥離層の間に配設されている［１］〜［１７］のいずれかに記載のバリア接着剤組成物の層を備える、バリア接着性物品。
【手続補正２】
【補正対象書類名】特許請求の範囲
【補正対象項目名】全文
【補正方法】変更
【補正の内容】
【特許請求の範囲】
【請求項１】
樹脂系及び有機修飾ナノ粘土を含む、バリア接着剤組成物であって、前記樹脂系が、
（ａ）約３００，０００〜約５００，０００ｇ／ｍｏｌの粘度平均分子量を有する第１のポリイソブチレン樹脂と、
（ｂ）約７００，０００〜約９００，０００ｇ／ｍｏｌの粘度平均分子量を有する第２のポリイソブチレン樹脂と、
（ｃ）粘着付与剤と、を含む、バリア接着剤組成物。
【請求項２】
ヘプタン、トルエン、又はこれらの組み合わせから選択される溶媒を更に含む、請求項１に記載のバリア接着剤組成物。
【請求項３】
前記ナノ粘土が、ベントナイト粘土又はモンモリロナイトナノ粘土である、請求項１〜２のいずれか一項に記載のバリア接着剤組成物。
【請求項４】
前記ナノ粘土が、四級アンモニウムイオンで修飾されている、請求項１〜３のいずれか一項に記載のバリア接着剤組成物。
【請求項５】
樹脂系、有機修飾ナノ粘土、及び溶媒を含む、バリア接着剤組成物であって、前記樹脂系が、全て前記樹脂系の総重量に対して、
（ａ）約１５〜約３５重量％の、約３００，０００〜約５００，０００ｇ／ｍｏｌの粘度平均分子量を有する第１のポリイソブチレン樹脂と、
（ｂ）約４０〜約６０重量％の、約７００，０００〜約９００，０００ｇ／ｍｏｌの粘度平均分子量を有する第２のポリイソブチレン樹脂と、
（ｃ）約１５〜約３５重量％の、粘着付与剤と、を含む、バリア接着剤組成物。
【請求項６】
前記樹脂系及び前記ナノ粘土の総重量に対して、約２〜約１５重量％の前記ナノ粘土を含む、請求項５に記載のバリア接着剤組成物。
【請求項７】
ガスバリアフィルム上に配設されている請求項１〜６のいずれか一項に記載のバリア接着剤組成物の層を備える、接着性バリアフィルム。
【請求項８】
前記ガスバリアフィルムが、２３℃及び９０％ＲＨで約０．００５ｃｃ／ｍ２／日未満の酸素透過率、並びに、２３℃及び９０％ＲＨで約０．００５ｇ／ｍ２／日未満の水蒸気透過率を有する、超バリアフィルムである、請求項７に記載の接着性バリアフィルム。
【請求項９】
複数の剥離層の間に配設されている請求項１〜６のいずれか一項に記載のバリア接着剤組成物の層を備える、バリア接着性物品。